Brevet FR2808546A1 — publié le 20011109

PROCEDE DE REALISATION D'UN SOL INDUSTRIEL, MOYENS POUR LA MISE EN îUVRE DU PROCEDE ET SOL AINSI OBTENU L'invention se rapporte à un procédé de réalisation d'un sol industriel. Elle se rapporte également aux moyens pour la mise en ceuvre du procédé et au sol obtenu. Par sol industriel, on comprendra un sol dont la face supérieure est revêtue d'un matériau dur en opposition à un revêtement du type moquette ou film multicouche plastifié. Ces sols sont, à ce jour, obtenus par fixation sur une chape de béton de carreaux disposés cote à cote et entre lesquels carreaux sont formés des joints. Notamment, dans l'industrie agroalimentaire ou chimique, on utilise préférentiellement des carreaux en grès cérame. Les carreaux de grès cérame sont obtenus par vitrification à une température de 1200 Celsius d'un mélange de produits naturels, tels que l'argile blanche, le quartz, le feldspath de sodium et potassium préalablement réduits en poudre. La cuisson de ce mélange est une phase importante pour obtenir un matériau de qualité. Ces sols carrelés en grès cérame présentent des avantages par rapport à d'autre matériaux mais on constate différents problèmes. Dans ces milieux industriels, il n'est pas rare qu'un objet lourd tombe sur le carrelage et casse un carreau ce qui oblige à le remplacer très rapidement pour éviter que ne s'accumulent des bactéries dans les fentes du carreau cassé. Un autre problème résulte d'une usure plus précoce des joints malgré d'énormes progrès réalisés dans la composition des dits joints. Cette dégradation des joints se traduit par des creux plus profonds dans lesquels s'accumulent plus rapidement la poussière ou des bactéries. On peut utiliser des carreaux de plus grandes dimensions pour limiter le nombre de joints mais, à partir d'une certaine taille de ces carreaux, il devient impossible de les manipuler. L'invention se propose de remédier aux inconvénients précités. A cet effet, I'invention a pour objet un procédé de réalisation d'un sol industriel sur une chape en béton caractérisé en ce que: - on concasse des carreaux de grès cérame pleine masse, - on retient les granulats compris entre deux et quatre millimètres, 2 2808546 - on lave les granulats retenus, - on réalise une composition de revêtement comprenant en poids: %de granulats secs de grès cérame, À 33% de résine époxydique y compris son durcisseur et 2% d'un liant plastifiant et fluidifiant, - on couvre la surface supérieure de la chape en béton d'un primaire d'accrochage et - on coule sur la surface revêtue du primaire d'accrochage, la composition de revêtement de manière à obtenir un revêtement en grès cérame d'épaisseur d'au moins six millimètres et de surface maximale autorisée sans joint. L'invention a également pour objet les moyens pour la mise en oeuvre du procédé et le sol obtenu. L'invention sera bien comprise à l'aide de la description ci après faite à titre d'exemple non limitatif en regard du dessin ci-annexé qui représente schématiquement: - figure 1: vue en coupe d'un sol industriel, - figure 2: le procédé de préparation de la composition de grès cérame. En se reportant au dessin, on voit un sol 1 vu en coupe. Le sol comprend classiquement une chape 2 de béton constituant l'assise pour le revêtement 3 supérieur. Cette chape béton est conforme aux normes en vigueur, c'est à dire qu'elle est saine, propre, sèche et sans fissure. Selon une caractéristique du procédé: - on concasse des carreaux 4 de grès cérame pleine masse, - on retient les granulats 5 compris entre deux et quatre millimètres, - on lave les granulats retenus, - on réalise une composition 6 de revêtement comprenant en poids: À 65 % de granulats 5 secs de grès cérame, 33% de résine 7 époxydique y compris son durcisseur 10 et 30.2% d'un liant 8 plastifiant et fluidifiant - on couvre la surface supérieure de la chape en béton d'un primaire 9 d'accrochage et 3 2808546 - on coule sur la surface revêtue du primaire d'accrochage, la composition 6 de revêtement de manière à obtenir un revêtement 3 en grès cérame d'épaisseur d'au moins six millimètres et de surface maximale autorisée sans joint. Le liant 8 utilisé est du lignosulfate modifié. Pour obtenir le mélange à couler, on mélange le granulat 5 avec la résine 7 époxy et son durcisseur 10, on ajoute le liant 8 et on malaxe le tout au moins cinq minutes à une température d'au moins 15 Celsius jusqu'à consistance d'une pâte homogène. On étale la pâte homogène à l'aide, par exemple, d'une taloche. La résine 7 époxy est un produit à réaction bisphénol A épichlorhydrine avec un poids moléculaire inférieur ou égal à 700 contenant de l'hexandioldiglycidyléther et du diisopropyl naphtalène isomère. Le durcisseur 10 est une composition d'alcool benzylique, d'isopharondiamine, de M-xylenédianrine, de diéthylène triamine,de benzyldiméthylamine, de nonylephénol et de triethylenetetramine. Le granulat doit provenir de grès cérame d'excellente qualité et non pas des rebuts car ces rebuts ne présenteraient pas les qualités mécaniques et chimiques nécessaire à la résistance souhaitée tant mécanique que chimique du sol coulé in situ. Il doit s'agir de grès cérame pleine masse, c'est à dire ayant la même composition dans son épaisseur. Le liant participe à la suppression de l'effet de retrait ce qui est un aspect très important pour l'invention. Bien évidemment, il subsiste un léger retrait mais qui est inférieur à 0,01% ce qui est extrêmement faible. En effet, le but est de supprimer notamment les joints pour éviter l'accumulation de bactéries. Par conséquent, la dalle en grès cérame coulée ne subissant pas, au cours de son séchage, un retrait, il n'y a pas création de fentes. On note que la charge en granulats de grès cérame est importante de sorte que la dalle obtenue présente des propriétés mécaniques très importantes. En effet, même si un objet lourd tombe sur la dalle, la résine encaisse et évite la propagation de l'onde de choc de sorte que la dalle reste quasi intacte. Le poids spécifique de la dalle sans joint obtenue est de l'ordre de 1,5 kg/dm3 4 2808546 L'adhérence est de l'ordre de 80kg/cm2, la résistance à la traction de kg/cm2, la résistance à la compression de 450kg/cm2. La compressibilité à 300kg/cm2 est de l'ordre de 3%. Comme indiqué plus haut lorsque la surface à recouvrir est supérieure à une surface prédéterminée de l'ordre de trente mètres carré en France, la législation impose un fractionnement des surfaces. Dans ce cas là, avant de couler la composition, on fractionne la surface à l'aide de profilés 100 en acier inoxydable puis on procède à l'opération de coulage après avoir posé le primaire d'accrochage. Le primaire 9 d'accrochage sera composé d'une résine et d'un durcisseur choisi pour que ce primaire reste visqueux environ huit heures. On utilise la même résine que celle précitée avec un durcisseur différent. Ce durcisseur pour le primaire d'accrochage se compose d'alcool benzylique, de 3-diméthylamino-propylamine et de 2-4-6- tri(diméthylaminométhyl) phénol. On obtient ainsi un carrelage sans joint et antiacide. En effet, le grès cérame résiste aux acides et la résine qui immobilise les granulats est également résistante aux acides. Le temps de séchage du revêtement coulé est de l'ordre d'une semaine. Lorsque le revêtement est sec, il est antidérapant. Il peut être poncé selon la finition souhaitée. Le choix de la granulométrie a été déterminé en fonction de l'épaisseur du revêtement qui est de six millimètres. On obtient une répartition homogène et tous les granulats sont enrobés de résine et il n'y pas d'effet de migration lors du séchage qui pourrait conduire à la création de strates. Les moyens pour la mise en oeuvre du procédé comprennent donc un mélange 6 de granulats 5 de grès cérame pleine masse de granulométrie compris entre deux et quatre millimètres comprenant en poids - 65 % de granulats 5 secs de grès cérame, - 33% de résine 7 époxydique y compris son durcisseur 10 et - 2% d'un liant 8 plastifiant et fluidifiant. Comme indiqué plus haut, le liant est un lignosulfate. Les valeurs de granulats secs et de résine sont données à plus ou moins 2%. 2808546 Si on augmente la quantité de résine, on augmente nécessairement le retrait ce qui est incompatible avec le résultat recherché. Ce type de revêtement trouvera son application dans de nombreux domaines tels que l'industrie agroalimentaire, les hôpitaux, les cuisines etc.. En figure 2, on a représenté l'étape 20 de concassage, les deux étapes 21, 22 de tamissage, l'étape 23 de lavage et l'étape 24 de mélange. 6 2808546 REVENDICATIONS 1. Procédé de réalisation d'un sol industriel comprenant une chape (2) de béton constituant l'assise pour un revêtement (3) supérieur CARACTERISE en ce que: - on concasse des carreaux (4) de grès cérame pleine masse, - on retient les granulats (5) compris entre deux et quatre millimètres, - on lave les granulats retenus, - on réalise une composition (6) de revêtement comprenant en poids: % de granulats (5) secs de grès cérame, 10.33% de résine (7) époxydique y compris son durcisseur (10) et 2% d'un liant (8) plastifiant et fluidifiant, - on couvre la surface supérieure de la chape en béton d'un primaire (9) d'accrochage et - on coule sur la surface revêtue du primaire d'accrochage, la composition (6) de revêtement de manière à obtenir un revêtement (3) en grès cérame d'épaisseur d'au moins six millimètres et de surface maximale autorisée sans joint. 2. Procédé selon la revendication 1 caractérisé en ce que le liant (8) utilisé est du lignosulfate modifié. 3. Procédé selon la revendication 1 caractérisé en ce qu'on mélange le granulat (5) avec la résine (7) époxy et son durcisseur (10), on ajoute le liant (8) et on malaxe le tout au moins cinq minutes à une température d'au moins 15 Celsius jusqu'à consistance d'une pâte homogène. 4. Procédé selon la revendication 1 caractérisé en ce que le temps de séchage du revêtement coulé est de l'ordre d'une semaine. 5. Procédé selon la revendication 1 caractérisé en ce que, lorsque la surface à recouvrir est supérieure à une surface prédéterminée avant de couler la composition, on fractionne la surface à l'aide de profilés en acier inoxydable puis on procède à l'opération de coulage de la composition (6) après avoir posé le primaire d'accrochage. 6. Moyens pour la mise en oeuvre du procédé selon l'une quelconque des revendications 1 à 5 caractérisés en ce qu'ils comprennent un mélange comprenant en poids: - 65 % de granulats (5) secs de grès cérame compris entre deux et quatre millimètres, 7 2808546 - 33% de résine (7) époxydique y compris son durcisseur (10) et - 2% d'un liant (8) plastifiant et fluidifiant. 7. Moyens selon la revendication 6 caractérisés en ce que le liant est un lignosulfate modifié. 8. Moyens selon la revendication 6 caractérisés en ce que la résine (7) époxy est un produit à réaction bisphénol A épichlorhydrine avec un poids moléculaire inférieur ou égal à 700 contenant de l'hexandioldiglycidyléther et du diisopropyl naphtalène isomère. 9. Moyens selon la revendication 6 caractérisés en ce que le primaire (9) d'accrochage est composé d'une résine et d'un durcisseur choisi pour que ce primaire reste visqueux environ huit heures. 10. Sol industriel caractérisé en ce qu'il est obtenu à l'aide du procédé selon l'une quelconque des revendications 1 à 5 et qu'il présente les caractéristiques physiques suivantes: - le poids spécifique de la dalle sans joint obtenue est de l'ordre de 1,5 kg/dm3, - l'adhérence est de l'ordre de 80kg/cm2, la résistance à la traction de kg/cm2, la résistance à la compression de 450kg/cm2, - la compressibilité à 300kg/cm2 est de l'ordre de 3%.